(57)【特許請求の範囲】
【請求項１】
ポーチを製造するための多層フィルムであって、前記多層フィルムは、
コア層および外層を含み、
前記外層および前記コア層は、連結層を用いて一体化され、
前記コア層は、（Ｃ）２５〜４８モル％の範囲のエチレン含有量を有するエチレンビニルアルコール共重合体を、単独または（Ｄ）アイオノマ−酸エチレン共重合体と混ぜて含み、
前記外層は、（Ｅ）０．９１０ｇ／ｃｍ３〜０．９４０ｇ／ｃｍ３の範囲の密度のポリオレフィンおよび（Ｆ）０．８７０ｇ／ｃｍ３〜０．９０５ｇ／ｃｍ３の範囲の密度を有するα−オレフィンとエチレンとの共重合体の混合物を含み、
前記連結層は、（Ｇ）カルボン酸もしくはカルボン酸無水物をグラフトしたポリオレフィンの共重合体を、単独または（Ｈ）ポリオレフィンの共重合体と混ぜて含む、多層フィルム。
【請求項２】
前記エチレンビニルアルコール共重合体（Ｃ）が耐屈曲−亀裂性である、請求項１に記載の多層フィルム。
【請求項３】
前記共重合体（Ｄ）が、カルボキシレート基が亜鉛カチオンと結合しているエチレンアイオノマ−のアクリル酸共重合体である、請求項１または２に記載の多層フィルム。
【請求項４】
前記ポリオレフィン（Ｅ）が、一又は複数のＣ４−８オレフィンとエチレンの共重合体である、請求項１〜３のいずれか一項に記載の多層フィルム。
【請求項５】
前記共重合体（Ｆ）が、Ｃ４−８プラストマポリオレフィンである、請求項１〜４のいずれか一項に記載の多層フィルム。
【請求項６】
前記共重合体（Ｇ）が、無水マレイン酸をグラフトしたエチレンの共重合体である、請求項１〜５のいずれか一項に記載の多層フィルム。
【請求項７】
前記共重合体（Ｈ）が、Ｃ４−８プラストマポリオレフィンである、請求項１〜６のいずれか一項に記載の多層フィルム。
【請求項８】
前記コア層が、（Ｃ）２５〜４８モル％の範囲のエチレン含有量を有するエチレンビニルアルコール共重合体と（Ｄ）アイオノマ−酸エチレン共重合体の混合物を、質量比（Ｃ）／（Ｄ）が９５／５〜５５／４５の範囲になるように含む、請求項１〜７のいずれか一項に記載の多層フィルム。
【請求項９】
前記外層が、（Ｅ）と（Ｆ）との混合物を、質量比（Ｅ）／（Ｆ）が５／９５以上の範囲になるように含む、請求項１〜８のいずれか一項に記載の多層フィルム。
【請求項１０】
前記連結層が、（Ｇ）と（Ｈ）との混合物を、質量比（Ｈ）／（Ｇ）が９５／５以下の範囲になるように含む、請求項１〜９のいずれか一項に記載の多層フィルム。
【請求項１１】
前記多層フィルムが、バイオ医薬品に適する接触層をさらに含み、前記接触層は第二連結層によりバリア層と一体化され、前記接触層はエチレンとα−オレフィンとの共重合体を含む、請求項１〜１０のいずれか一項に記載の多層フィルム。
【請求項１２】
前記多層フィルムが、前記フィルムの任意の二層の間に一又は数枚の中間層をさらに含む、請求項１〜１１のいずれか一項に記載の多層フィルム。
【請求項１３】
請求項１〜１２のいずれか一項に記載の多層フィルムの製造方法であって、前記接触層、第一連結層、コア層、第二連結層、および外層を同時押出成形する工程を含む、方法。
【請求項１４】
壁が、請求項１〜１２のいずれか一項に記載の多層フィルムを含む、単回使用ポーチ。
【請求項１５】
請求項１４に記載の単回使用ポーチを含む、バイオリアクター。
【発明の詳細な説明】
【技術分野】
【０００１】
本発明は、流体（例、細胞培地または細胞培養物）を調製、保存、または運搬するために使用可能な単回使用ポーチの壁用の多層フィルムおよびそのような多層フィルムの製造方法に関する。
【０００２】
本発明は特に、コア層および外層を含み、両層が連結層を用いて互いに結合される多層フィルムに向けられる。
【０００３】
本発明はまた、その多層フィルムから製造される単回使用ポーチおよびその製造方法にも関する。
【背景技術】
【０００４】
単回使用ポーチは、細胞培養分野、例えば、単回使用バイオリアクターに広く使用され、あるいは細胞液（例、細胞培地または細胞培養物）を保存または運搬するために広く使用される。
【０００５】
そのようなポーチは互いにシールされた２つの大きな壁を含む場合がある。一旦広げられても、それらポーチの容量は限られ比較的薄いままである。そのことは、それらポーチがしばしば２Ｄポーチ（Ｄは次元を意味する）と呼ばれる事実を正当化する。２つの末端壁および平面に折り畳み可能か又は広げられて展開可能な側壁を含み、互いにシールされて、３，０００リットル以上にも達することができる容量を有する３Ｄポーチも知られている。そのような３Ｄポーチは、特許文献１に記載され、Ｓａｒｔｏｒｉｕｓ社から商品名ＦＬＥＸＥＬ（登録商標）３Ｄとして販売されている。
【０００６】
単回使用ポーチの壁は、一般的に、ポーチを満たす培地に接触する接触層、バリア層、およびバッグの外部環境と接触する外層を含み、その３つの層が連結層を用いて互いに結合される多層フィルムから構成される。
【０００７】
バリア層は気体（例、酸素、二酸化炭素）通過のバリアとなり、典型的にはエチレンビニルアルコール（ＥＶＯＨ）からできている。
【０００８】
外層はポーチ壁の力学的強度に寄与する。その目的のため、外層は十分にフレキシブルで高い力学的負荷に耐えるものでなくてはならないが、ポーチが生成物で満たされた場合にポーチの変形を阻止するために伸展可能過ぎてもいけない。
【０００９】
バイオリアクター分野では、各種システムは、主として撹拌モード（それは、揺動運動、軌道運動、または軸運動に関与する場合がある）が異なる。力学的負荷は、従って、システムごとに有意に異なる場合がある。液体輸送分野では、力学的負荷はまた、非常に高い場合がある。両分野においては、このような力学的負荷に耐えることができないフィルムは、ポーチの外側に生成物が漏れてしまう可能性がある。
【００１０】
従って、幅広い応用例、例えば、撹拌モードに関わらず、液／液撹拌または固／液撹拌のいずれかによる溶液の調製用、２Ｄまたは３Ｄポーチ中の流体の保存または運搬用、大小両方の容量用のバイオリアクター中で使用可能とするために、様々な力学的負荷に耐えることができるフィルムの必要性がある。そのようなフィルムは、バイオ医薬品を分解することなしに、前記バイオ医薬品と接触するのに適する接触層と容易に結合可能であることも期待される。
【先行技術文献】
【特許文献】
【００１１】
【特許文献１】国際公開第００／０４１３１号
【発明の概要】
【発明が解決しようとする課題】
【００１２】
本発明は、きわめて優れた力学的特性を示す単回使用ポーチ用の多層フィルムを提供することによりこれらすべての必要性を満たし、それにより幅広い応用例を実現する。さらにまた、本発明の多層フィルムは、要求構造に応じて容易に組み合わせ可能な構成要素からできていて、バイオ医薬品用に適する接触層と容易に結合可能である。
【課題を解決するための手段】
【００１３】
本発明の目的の一つは、ポーチを製造するための多層フィルムであって、前記多層フィルムは、
コア層および外層を含み、
前記外層および前記コア層は、連結層を用いて一体化され、
前記コア層は、（Ｃ）２５〜４８モル％の範囲のエチレン含有量を有するエチレンビニルアルコール共重合体を、単独または（Ｄ）アイオノマ−酸エチレン共重合体と混ぜて含み、
前記外層は、（Ｅ）０．９１０ｇ／ｃｍ３〜０．９４０ｇ／ｃｍ３の範囲の密度のポリオレフィンもしくは（Ｆ）０．８７０ｇ／ｃｍ３〜０．９１０ｇ／ｃｍ３の範囲の密度を有するα−オレフィンとエチレンとの共重合体またはその混合物を含み、
前記連結層は、（Ｇ）カルボン酸もしくはカルボン酸無水物をグラフトしたポリオレフィンの共重合体を、単独または（Ｈ）ポリオレフィンの共重合体と混ぜて含む。
【００１４】
一つの実施形態では、エチレンビニルアルコール共重合体（Ｃ）は、耐屈曲−亀裂性である。
【００１５】
一つの実施形態では、共重合体（Ｄ）は、カルボキシレート基が亜鉛カチオンと結合しているエチレンアイオノマ−のアクリル酸共重合体である。
【００１６】
一つの実施形態では、ポリオレフィン（Ｅ）は、一又は複数のＣ４−８オレフィンとエチレンの共重合体であり、特に、エチレンとヘキセンとの直鎖低密度共重合体である。
【００１７】
一つの実施形態では、共重合体（Ｆ）は、Ｃ４−８プラストマポリオレフィンであり、特に、メタロセン触媒を利用するプロセスから製造されるオクト−１−エンとエチレンとの直鎖低密度共重合体である。
【００１８】
一つの実施形態では、共重合体（Ｇ）は、無水マレイン酸をグラフトしたエチレンの共重合体である。
【００１９】
一つの実施形態では、共重合体（Ｈ）は、Ｃ４−８プラストマポリオレフィンであり、特に、メタロセン触媒を利用するプロセスから製造されるオクト−１−エンとエチレンとの直鎖低密度共重合体である。
【００２０】
一つの実施形態では、前記コア層は、（Ｃ）２５〜４８モル％の範囲のエチレン含有量を有するエチレンビニルアルコール共重合体と（Ｄ）アイオノマ−酸エチレン共重合体の混合物を、質量比（Ｃ）／（Ｄ）が９５／５〜５５／４５の範囲、好ましくは１０〜１９の範囲、より好ましくは１５〜１９の範囲になるように含む。
【００２１】
一つの実施形態では、前記外層は、（Ｅ）と（Ｆ）との混合物を、質量比（Ｅ）／（Ｆ）が５／９５以上、好ましくは５／９５〜１００／０の範囲、より好ましくは１〜５の範囲、さらにより好ましくは１〜２．５の範囲になるように含む。
【００２２】
一つの実施形態では、前記連結層は、（Ｇ）と（Ｈ）との混合物を、質量比（Ｈ）／（Ｇ）が９５／５以下、好ましくは５／９５〜９５／５の範囲、より好ましくは０．２〜５の範囲、さらにより好ましくは０．２〜２．５の範囲になるように含む。
【００２３】
一つの実施形態では、前記多層フィルムは、バイオ医薬品に適する接触層をさらに含み、前記接触層は第二連結層によりバリア層と一体化され、前記接触層はエチレンとα−オレフィンとの共重合体を含む。
【００２４】
一つの実施形態では、本発明の前記多層フィルムは、一又は数枚の中間層を前記フィルムの任意の二つの層間にさらに含む。
【００２５】
本発明の他の目的は、本発明の多層フィルムを製造する方法であって、前記コア層、連結層、および外層を鋳造・同時押出成形する工程を含む方法である。
【００２６】
本発明の他の目的は、壁が本発明の多層フィルムを含む単回使用ポーチである。
【００２７】
本発明の他の目的は、本発明の単回使用ポーチを含むバイオリアクターである。
【発明を実施するための形態】
【００２８】
他に言及しない限り、本願で示される重合体の密度は、標準試験方法ＡＳＴＭ  Ｄ７９２−０８に準じて測定される。
【００２９】
本発明によれば、表現「一体化する」は、直接的または間接的によるかのいずれかによって、つまり、一又は数枚の中間層によって、二つの層が共に結合されることを意味する。
【００３０】
従って、本発明の前記多層フィルムは、上で定義したように、一又は数枚の中間層をフィルムの任意の二つの層間にさらに含んでもよい。そのような中間層は、以下のポリマーの一つまたはその混合物から選択されるポリマーを含んでもよい：
半結晶性熱可塑性ポリオレフィン類（例、ポリエチレン（ＰＥ）、ポリプロピレン（ＰＰ）、ポリメチルペンテン（ＰＭＰ）、またはポリブテン−１（ＰＢ−１））；エラストマーポリオレフィン類（例、ポリイソブチレン（ＰＩＢ）、エチレン−プロピレン（ＥＰＲもしくはＥＰＭ）、またはエチレン−プロピレン−ジエンモノマー（ＥＰＤＭ））；ポリイソブチレン（ＰＩＢ）；エチレンをコモノマーとして含むポリマー類（例、エチレン−ビニルアセテート（ＥＶＡ）；エチレンコポリマー−アクリル酸エステル（例、エチレン−メチルアクリレート（ＥＭＡ）、エチレン−エチルアクリレート（ＥＥＡ））；エチレン−アクリル酸エステル−無水マレイン酸（ＥＥＡＭＡ）；あるいはエチレン−ポリビニル系アルコール（ＥＶＯＨ））。
【００３１】
本発明によると、表現「層がＸを含む」とは、前記層が、任意の量のＸを含むこと、または、実質的にＸからなることを意味する。
【００３２】
コア層
本発明によると、コア層は、（Ｃ）２５〜４８モル％の範囲のエチレン含有量を有するエチレンビニルアルコール共重合体を、単独または（Ｄ）アイオノマ−酸エチレン共重合体と混ぜて含む。
【００３３】
耐屈曲−亀裂性を、フレキシブルバリア材料の屈曲耐久性に関する標準試験方法ＡＳＴＭ  Ｆ３９２（２００４）に準じて測定する。本発明によると、前記方法ＡＳＴＭ  Ｆ３９２（フィルムサンプル：３０μｍ単層、試験条件：２３℃、Ｇｅｌｂｏ屈曲試験機：４４０度ねじり運動）に従って１００サイクル後に測定するピンホール数が３０以下である場合、材質は耐屈曲−亀裂性である。そのようなポリマーをコア層に導入することにより、多層フィルムが力学的負荷に、より耐性になることが分かった。
【００３４】
２５〜４８モル％の範囲のエチレン含有量を有するエチレンビニルアルコール共重合体（Ｃ）を使用して、気体（例、酸素、二酸化炭素）の通過に対するバリアを提供する。エチレンビニルアルコール共重合体類を一般的な略語でＥＶＯＨとする。好ましくは、共重合体（Ｃ）のエチレン含有量の範囲は、２９〜４４モル％、最も好ましくは約２９〜３８モル％である。エチレン含有量が２５〜４８モル％である適切なＥＶＯＨは、例えば、日本合成から商品名ＳＯＡＲＮＯＬ（登録商標）として販売されている。エチレン含有量が２７〜４８モル％である適切なＥＶＯＨは、例えば、クラレから商品名ＥＶＡＬ（登録商標）として販売されている。
【００３５】
有利なことには、共重合体（Ｃ）は耐屈曲−亀裂性である。
【００３６】
好ましくは耐屈曲−亀裂性重合体（Ｃ）は、そのバリア特性がねじり又はひねりを適用する動きの間またはその後でさえも維持されるようになっている。
【００３７】
共重合体（Ｃ）のエチレン含有量が低ければ低いほど、層のガスバリア効果もより高くなるが、同時にコア層はより堅くなる。コア層が堅すぎた場合、コア層に亀裂が入る場合があるか、または、多層フィルム中で積層剥離を引き起こしてしまう場合がある。
【００３８】
亀裂または積層剥離のこのリスクを制限するために、共重合体（Ｃ）を、バリア層の力学的負荷を吸収補助するアイオノマ−酸エチレン共重合体（Ｄ）と混合する。共重合体（Ｄ）が特に適しているのは、それが、共重合体（Ｃ）と容易に混ざり、連結層との良好な親和性を呈するからだ。
【００３９】
アイオノマ−酸エチレン共重合体が意味するのは、金属塩（例、亜鉛イオンまたはナトリウムイオン）を使って一部中和される酸エチレン共重合体である。適切な共重合体（Ｄ）は、カルボキシレート基が亜鉛カチオンと結合しているエチレンアイオノマ−のアクリル酸共重合体である。そのような共重合体は、例えば、ＤｕＰｏｎｔ  Ｐａｃｋａｇｉｎｇ＆Ｉｎｄｕｓｔｒｉａｌ  Ｐｏｌｙｍｅｒｓから商品名ＳＵＲＬＹＮ（登録商標）として、または、ダウケミカル社から商品名ＡＭＰＬＩＦＹ（登録商標）ＩＯとして販売されている。
【００４０】
前記フィルムの屈曲性とガスバリア効果は、（Ｃ）と（Ｄ）との割合を調整することにより制御することができる。
【００４１】
一つの実施形態では、前記コア層は、（Ｃ）２５〜４８モル％の範囲のエチレン含有量を有するエチレンビニルアルコール共重合体と（Ｄ）アイオノマ−酸エチレン共重合体の混合物を、質量比（Ｃ）／（Ｄ）が９５／５〜５５／４５の範囲になるように含む。
【００４２】
屈曲性とガスバリア効果との間の良い妥協点であって、広い範囲の応用例をカバーするために、質量比（Ｃ）／（Ｄ）は、１０〜１９の範囲、好ましくは１５〜１９の範囲にある場合がある。
【００４３】
コア層の厚さは、５〜５０μｍ、好ましくは１５〜４０μｍ、より好ましくは２０〜３０μｍである。
【００４４】
コア層を押出成形により製造してもよい。好ましくは、接触層を細胞培地に対して不活性化するためにシリコーンを使用することなしに、多層フィルムの他の層とともに鋳造・押出成形により、コア層を製造する。
【００４５】
外層
本発明によると、外層は、（Ｅ）０．９１０ｇ／ｃｍ３〜０．９４０ｇ／ｃｍ３の範囲の密度を有するポリオレフィンまたは（Ｆ）０．８７０ｇ／ｃｍ３〜０．９１０ｇ／ｃｍ３の範囲の密度を有するα−オレフィンとエチレンの共重合体あるいはその混合物を含む。
【００４６】
好ましくは、ポリオレフィン（Ｅ）の密度の範囲は０．９２５ｇ／ｃｍ３〜０．９４０ｇ／ｃｍ３であり、より好ましくは密度の範囲は０．９３０ｇ／ｃｍ３〜０．９４０ｇ／ｃｍ３である。
【００４７】
好ましくは、共重合体（Ｆ）の密度の範囲は０．８９０ｇ／ｃｍ３〜０．９０５ｇ／ｃｍ３であり、より好ましくは密度の範囲は０．８９５ｇ／ｃｍ３〜０．９０５ｇ／ｃｍ３である。
【００４８】
０．９１０ｇ／ｃｍ３〜０．９４０ｇ／ｃｍ３の範囲の密度を有するポリオレフィン（Ｅ）を、オレフィンのホモポリマーまたはコポリマー、好ましくはエチレンのコポリマーの中から選択してもよい。エチレンの直鎖低密度共重合体が特に適しているのは、それが、引張応力に対してより力学的耐性を示すからである。好ましいポリオレフィン（Ｅ）は、少なくとも３個の炭素原子、好ましくは４〜８個の炭素原子を有する一又は複数のオレフィン（例、ブテン、ヘキセン、またはオクテン）とエチレンの共重合体を含む。ポリオレフィン（Ｅ）は、より好ましくは、一般にＬＬＤＰＥ−Ｃ６と呼ばれる、エチレンとヘキセンの直鎖低密度共重合体である。適するポリオレフィン（Ｅ）は、例えば、ＩＮＥＯＳから名称ＩＮＥＯＳ  ＬＬＤＰＥ（より正確にはＩＮＥＯＳ  ＬＬＤＰＥ  ＬＬ６９３０ＡＡ）として、または、ダウケミカル社から商品名ＤＯＷＬＥＸ（商標）（より正確にはＤＯＷＬＥＸ  ＳＣ  ２１０８Ｇ）として販売されている。
【００４９】
０．８７０ｇ／ｃｍ３〜０．９１０ｇ／ｃｍ３の範囲の密度を有するα−オレフィンとエチレンの共重合体（Ｆ）を、ポリオレフィンプラストマの中から選択してもよい。これらの樹脂は、単一サイト触媒作用プロセスまたはチーグラー・ナッタ触媒作用プロセスのいずれかを通して製造される。それらを、特に、少なくとも３個の炭素原子、好ましくは４〜８個の炭素原子を有する一又は複数のα−ポリオレフィン（例、ブト−１−エン、ヘキサ−１−エン、またはオクト−１−エン）とエチレンの共重合体、より好ましくはエチレンとオクテンの共重合体、エチレンとヘキセンの共重合体、エチレンとブテンの共重合体、またはエチレンとプロピレンの共重合体の中から選択してもよい。エチレンとα−オレフィンの共重合体（Ｆ）は、より好ましくは、一般にｍＬＬＤＰＥ−Ｃ８と呼ばれる、メタロセン触媒を利用するプロセスから製造されるオクト−１−エンとエチレンの直鎖低密度共重合体である。適するポリオレフィン（Ｆ）は、例えば、ダウケミカル社から商品名ＡＦＦＩＮＩＴＹ（登録商標）またはＥＮＧＡＧＥ（登録商標）として、あるいは、ＥｘｘｏｎＭｏｂｉｌ  Ｃｈｅｍｉｃａｌから商品名ＥＸＡＣＴ（登録商標）として販売されている。
【００５０】
外層はポーチ壁の力学的強度に寄与する。その目的のため、外層は十分にフレキシブルで高い力学的負荷に耐えるものでなくてはならないが、ポーチが生成物で満たされた場合にポーチの変形を阻止するために伸展可能過ぎてもいけない、つまり十分に堅いものでなければならない。
【００５１】
ポリオレフィン（Ｅ）は、フィルムに所望の剛性を与える一方で、共重合体（Ｆ）は、フィルムに力学的強度に対する耐性、特にねじり応力に対する耐性を付与する。前記フィルムの屈曲性と剛性は、（Ｅ）と（Ｆ）との適正割合を調整することにより制御することができる。
【００５２】
いくつかの応用例では、フィルムはポーチ中に含まれる液体（例、高容量の液体）の圧力に抵抗することができることが望ましいが、好ましくは、共重合体（Ｆ）よりもポリオレフィン（Ｅ）の方が量が多い。
【００５３】
他の応用例では、フィルムは屈曲および力学的負荷に耐えることが望ましいが、好ましくは、ポリオレフィン（Ｅ）よりも共重合体（Ｆ）の方が量が多くてもよい。
【００５４】
一つの実施形態では、外層は、（Ｅ）と（Ｆ）との混合物を、質量比（Ｅ）／（Ｆ）が５／９５以上、好ましくは５／９５〜１００／０の範囲になるように含む。
【００５５】
屈曲性と剛性との間の良い妥協点であって、広い範囲の応用例をカバーするために、質量比（Ｅ）／（Ｆ）は、１〜５の範囲、好ましくは１〜２．５の範囲にある場合がある。
【００５６】
外層は、一又は複数の従来的添加剤（ポリマーを保護するために、例えば、酸化防止剤（オクタデシル３−（３，５−ジ−ｔｅｒｔ−ブチル−４−ヒドロキシフェニル）プロピオネート、ペンタエリスリトールテトラキス（３−（３，５−ジ−ｔｅｒｔ−ブチル−４−ヒドロキシフェニル）プロピオネート）、トリス（２，４−ジｔｅｒｔ−ブチルフェニル）ホスファイト、ブチルヒドロキシトルエン、１，３，５トリス（３，５−ジ−ｔｅｒｔ−ブチル−４−ヒドロキシベンジル）−ｓ−トリアジン−２，４，６−（１Ｈ，３Ｈ，５Ｈ）トリオン、エチレンビス［３，３−ビス［３−（１，１−ジメチルエチル）−４−ヒドロキシフェニル］ブタノエート］）、または層の加工性を助長するために、例えば、粘着防止剤（例、二酸化ケイ素、マグネシウムシリケート、炭酸カルシウム、ステアリン酸カルシウム、エチレン−ビス−ステアロアミド、ステアリルエルカミド、ステアルアミド、エルカミド、グリセロールモノステアレート、ステアリン酸亜鉛、もしくはシリコーン））を含んでもよい。好ましくは、添加剤は、ヨーロッパ薬局方６．０、「３．１．３ポリオレフィン」または「３．１．５非経口製剤用および眼科用薬剤用の容器のための添加剤を用いるポリエチレン」の記載に従う。好ましくは、外層中の添加剤の量は０．５０重量％未満であることが望ましく、好ましくは、０．１０重量％未満、より好ましくは０．０７重量％未満である。
【００５７】
好ましくは、添加剤を、γ線照射下で分解されやすい化合物を全く含まない組成物の中から選択する。
【００５８】
外層の厚さは、５０〜１５０μｍ、特に、５５〜１５０μｍ、好ましくは８０〜１２０μｍ、より好ましくは９０〜１１０μｍである。
【００５９】
外層を押出成形により製造してもよい。好ましくは、接触層を細胞培地に対して不活性化するためにシリコーンを使用することなしに、多層フィルムの他の層とともに鋳造・押出成形により、外層を製造する。
【００６０】
連結層
本発明によると、連結層は、（Ｇ）カルボン酸もしくはカルボン酸無水物をグラフトしたポリオレフィンの共重合体を、単独またはポリオレフィンの共重合体と混ぜて含む。
【００６１】
連結層は、接触層、コア層、および外層の互いの間をシールすることができて、ポーチの使用中にこれらの層が分離するのを防ぐことができる。
【００６２】
一つの実施形態では、ポリオレフィン（Ｇ）の密度の範囲は０．８７５ｇ／ｃｍ３〜０．９４０ｇ／ｃｍ３である。
【００６３】
一つの実施形態では、ポリオレフィン（Ｈ）の密度の範囲は０．８７０ｇ／ｃｍ３〜０．９１０ｇ／ｃｍ３である。
【００６４】
結合特性は、カルボン酸もしくはカルボン酸無水物をグラフトしたポリオレフィンの共重合体である共重合体（Ｇ）により付与される。カルボン酸もしくはカルボン酸無水物をグラフトしたポリオレフィンの共重合体は、好ましくは、エチレンの共重合体、特に、無水マレイン酸をグラフトした、少なくとも３個の炭素原子、好ましくは４〜８個の炭素原子を有する一又は複数のオレフィン（例、ブテン、ヘキセン、もしくはオクテン）とエチレンの共重合体である。より好ましくは、重合体（Ｇ）は、無水マレイン酸をグラフトしたエチレンの共重合体である。適する重合体（Ｇ）は、例えば、Ｄｕｐｏｎｔから商品名ＢＹＮＥＬ（登録商標）として、または、ダウケミカル社から商品名ＡＭＰＬＩＦＹ（商標）ＴＹもしくはＡＭＰＬＩＦＹ（商標）ＧＲとして販売されている。
【００６５】
コア層と外層がより親和力を持つようにし及びフィルムの屈曲性をよくするために、重合体（Ｇ）を共重合体（Ｈ）と混合する。
【００６６】
共重合体（Ｈ）を、ポリオレフィンプラストマの中から選択してもよい。これらの樹脂は、単一サイト触媒作用プロセスまたはチーグラー・ナッタ触媒作用プロセスのいずれかを通して製造される。それらを、特に、少なくとも３個の炭素原子、好ましくは４〜８個の炭素原子を有する一又は複数のα−ポリオレフィン（例、ブト−１−エン、ヘキサ−１−エン、またはオクト−１−エン）とエチレンの共重合体、より好ましくはエチレンとオクテンの共重合体、エチレンとヘキセンの共重合体、エチレンとブテンの共重合体、またはエチレンとプロピレンの共重合体の中から選択してもよい。エチレンとα−オレフィンの共重合体（Ｈ）は、より好ましくは、一般にｍＬＬＤＰＥ−Ｃ８と呼ばれる、メタロセン触媒を利用するプロセスから製造されるオクト−１−エンとエチレンの直鎖低密度共重合体である。適するポリオレフィン（Ｈ）は、例えば、ダウケミカル社から商品名ＡＦＦＩＮＩＴＹ（登録商標）またはＥＮＧＡＧＥ（登録商標）として、あるいは、ＥｘｘｏｎＭｏｂｉｌ  Ｃｈｅｍｉｃａｌから商品名ＥＸＡＣＴ（登録商標）として販売されている。
【００６７】
一つの実施形態では、連結層は、（Ｇ）と（Ｈ）との混合物を、質量比（Ｈ）／（Ｇ）が９５／５未満、好ましくは５／９５〜９５／５の範囲になるように含む。
【００６８】
屈曲性と密閉性との間の良い妥協点であって、広い範囲の応用例をカバーするために、質量比（Ｈ）／（Ｇ）は、０．２〜５の範囲、好ましくは０．２〜２．５の範囲にある場合がある。
【００６９】
連結層の厚さは、５〜５０μｍ、好ましくは１０〜３０μｍ、より好ましくは１５〜２５μｍである。
【００７０】
連結層を押出成形により製造してもよい。好ましくは、連結層を、多層フィルムの他の層とともに鋳造・押出成形により製造する。
【００７１】
多層フィルム
本発明の多層フィルムは、コア層および外層を含み、これまでに定義したように、接触層と前記コア層を連結層を用いて一体化する。
【００７２】
特に一つの実施形態では、本発明の多層フィルムは、
コア層、
外層、および
連結層を含み、
前記外層および前記コア層は、前記連結層を用いて一体化され、
前記コア層は、（Ｃ）２５〜４８モル％の範囲のエチレン含有量を有するエチレンビニルアルコール共重合体と（Ｄ）アイオノマ−酸エチレン共重合体の混合物を、質量比（Ｃ）／（Ｄ）が１５〜１９の範囲になるように含み、
前記外層は、（Ｅ）０．９３０ｇ／ｃｍ３〜０．９４０ｇ／ｃｍ３の範囲の密度を有する、ヘキセンとエチレンの直鎖低密度共重合体を含み、ならびに
前記連結層は、（Ｇ）無水マレイン酸をグラフトしたエチレンの共重合体を含む。
【００７３】
好ましい実施形態では、上で定義した多層フィルムの共重合体（Ｃ）は、耐屈曲−亀裂性である。
【００７４】
特に一つの実施形態では、本発明の多層フィルムは、
コア層、
外層、および
連結層を含み、
前記外層および前記コア層は、前記連結層を用いて一体化され、
前記コア層は、（Ｃ）２５〜４８モル％の範囲のエチレン含有量を有する耐屈曲−亀裂性のエチレンビニルアルコール共重合体を含み、
前記外層は、（Ｅ）０．９３０ｇ／ｃｍ３〜０．９４０ｇ／ｃｍ３の範囲の密度を有する、ヘキセンとエチレンの直鎖低密度共重合体を含み、ならびに
前記連結層は、（Ｇ）無水マレイン酸をグラフトしたエチレンの共重合体を含む。
【００７５】
特に別の実施形態では、本発明の多層フィルムは、
コア層、
外層、および
連結層を含み、
前記外層および前記コア層は、前記連結層を用いて一体化され、
前記コア層は、（Ｃ）２５〜４８モル％の範囲のエチレン含有量を有するエチレンビニルアルコール共重合体と（Ｄ）アイオノマ−酸エチレン共重合体の混合物を、質量比（Ｃ）／（Ｄ）が１５〜１９の範囲になるように含み、
前記外層は、（Ｅ）０．９３０ｇ／ｃｍ３〜０．９４０ｇ／ｃｍ３の範囲の密度を有する、ヘキセンとエチレンの直鎖低密度共重合体を含み、ならびに
前記連結層は、（Ｇ）無水マレイン酸をグラフトしたエチレンの共重合体と（Ｈ）Ｃ４−８ポリオレフィンプラストマ、特にメタロセン触媒を利用したプロセスから製造されるオクト−１−エンおよびエチレンの直鎖低密度共重合体との混合物を質量比（Ｈ）／（Ｇ）が０．２〜２．５の範囲になるように含む。
【００７６】
好ましい実施形態では、上で定義した多層フィルムの共重合体（Ｃ）は、耐屈曲−亀裂性である。
【００７７】
特に別の実施形態では、本発明の多層フィルムは、
コア層、
外層、および
連結層を含み、
前記外層および前記コア層は、前記連結層を用いて一体化され、
前記コア層は、（Ｃ）２５〜４８モル％の範囲のエチレン含有量を有するエチレンビニルアルコール共重合体と（Ｄ）アイオノマ−酸エチレン共重合体の混合物を、質量比（Ｃ）／（Ｄ）が１５〜１９の範囲になるように含み、
前記外層は、（Ｅ）０．９３０ｇ／ｃｍ３〜０．９４０ｇ／ｃｍ３の範囲の密度を有する、ヘキセンおよびエチレンの直鎖低密度共重合体と（Ｆ）Ｃ４−８ポリオレフィンプラストマ、特に、０．８９５ｇ／ｃｍ３〜０．９０５ｇ／ｃｍ３の範囲の密度を有する、メタロセン触媒を利用するプロセスから製造されるオクト−１−エンおよびエチレンの直鎖低密度共重合体との混合物を、質量比（Ｅ）／（Ｆ）が１〜２．５の範囲なるように含み、
前記連結層は、（Ｇ）無水マレイン酸をグラフトしたエチレンの共重合体と（Ｈ）Ｃ４−８ポリオレフィンプラストマ、特にメタロセン触媒を利用するプロセスから製造されるオクト−１−エンおよびエチレンの直鎖低密度共重合体との混合物を質量比（Ｈ）／（Ｇ）が０．２〜２．５の範囲になるように含む。
【００７８】
好ましい実施形態では、上で定義した多層フィルムの共重合体（Ｃ）は、耐屈曲−亀裂性である。
【００７９】
特に別の実施形態では、本発明の多層フィルムは、
コア層、
外層、および
連結層を含み、
前記外層および前記コア層は、前記連結層を用いて一体化され、
前記コア層は、（Ｃ）２５〜４８モル％の範囲のエチレン含有量を有するエチレンビニルアルコール共重合体を含み、
前記外層は、（Ｅ）０．９３０ｇ／ｃｍ３〜０．９４０ｇ／ｃｍ３の範囲の密度を有する、ヘキセンおよびエチレンの直鎖低密度共重合体と（Ｆ）Ｃ４−８ポリオレフィンプラストマ、特に、０．８９５ｇ／ｃｍ３〜０．９０５ｇ／ｃｍ３の範囲の密度を有する、メタロセン触媒を利用するプロセスから製造されるオクト−１−エンおよびエチレンの直鎖低密度共重合体との混合物を、質量比（Ｅ）／（Ｆ）が１〜２．５の範囲なるように含み、
前記連結層は、（Ｇ）無水マレイン酸をグラフトしたエチレンの共重合体を含む。
【００８０】
好ましい実施形態では、上で定義した多層フィルムの共重合体（Ｃ）は、耐屈曲−亀裂性である。
【００８１】
特に別の実施形態では、本発明の多層フィルムは、
コア層、
外層、および
連結層を含み、
前記外層および前記コア層は、前記連結層を用いて一体化され、
前記コア層は、（Ｃ）２５〜４８モル％の範囲のエチレン含有量を有するエチレンビニルアルコール共重合体と（Ｄ）アイオノマ−酸エチレン共重合体の混合物を、質量比（Ｃ）／（Ｄ）が１５〜１９の範囲になるように含み、
前記外層は、（Ｆ）Ｃ４−８ポリオレフィンプラストマ、特に、０．８９５ｇ／ｃｍ３〜０．９０５ｇ／ｃｍ３の範囲の密度を有する、メタロセン触媒を利用したプロセスから製造されるオクト−１−エンおよびエチレンの直鎖低密度共重合体を含み、
前記連結層は、（Ｇ）無水マレイン酸をグラフトしたエチレンの共重合体を含む。
【００８２】
好ましい実施形態では、上で定義した多層フィルムの共重合体（Ｃ）は、耐屈曲−亀裂性である。
【００８３】
特に別の実施形態では、本発明の多層フィルムは、
コア層、
外層、および
連結層を含み、
前記外層および前記コア層は、前記連結層を用いて一体化され、
前記コア層は、（Ｃ）２５〜４８モル％の範囲のエチレン含有量を有する耐屈曲−亀裂性のエチレンビニルアルコール共重合体と（Ｄ）アイオノマ−酸エチレン共重合体を、質量比（Ｃ）／（Ｄ）が１５〜１９の範囲になるように含み、
前記外層は、（Ｆ）Ｃ４−８ポリオレフィンプラストマ、特に、０．８９５ｇ／ｃｍ３〜０．９０５ｇ／ｃｍ３の範囲の密度を有する、メタロセン触媒を利用するプロセスから製造されるオクト−１−エンおよびエチレンの直鎖低密度共重合体を含み、
前記連結層は、（Ｇ）無水マレイン酸をグラフトしたエチレンの共重合体を含む。
【００８４】
一つの実施形態では、本発明の多層フィルムは、第二連結層によってバリア層と一体化される接触層をさらに含む。
【００８５】
事実、もし、本発明の多層フィルムの目的が、バイオ医薬品が充填されるポーチである場合、前記多層フィルムは、好ましくは、そのバイオ医薬品やフィルムの分解を生じずに、このバイオ医薬品と接触可能な材質からなる接触層をさらに含む。
【００８６】
前記接触層は、エチレンとα−オレフィンの共重合体、特に、少なくとも３個の炭素原子、好ましくは４〜８個の炭素原子を有する一又は複数のα−ポリオレフィン（例、ブト−１−エン、ヘキサ−１−エン、またはオクト−１−エン）とエチレンの共重合体、より好ましくはエチレンとオクテンの共重合体、エチレンとヘキセンの共重合体、エチレンとブテンの共重合体、またはエチレンとプロピレンの共重合体の中から選択される共重合体を含んでもよい。
【００８７】
第二連結層は、これまで定義したように、（Ｇ）カルボン酸もしくはカルボン酸無水物をグラフトしたポリオレフィンの共重合体を、単独またはポリオレフィンの共重合体（Ｈ）と混ぜて含む場合がある。
【００８８】
第一および第二連結層は、その組成が同じでも又は異なってもよい。
【００８９】
ある特定の実施形態では、接触層は、（Ａ）０．８７０ｇ／ｃｍ３〜０．９１０ｇ／ｃｍ３の範囲の密度を有する、α−オレフィンおよびエチレンの共重合体を、単独または（Ｂ）０．９１０ｇ／ｃｍ３〜０．９４０ｇ／ｃｍ３の範囲の密度を有するポリオレフィンと混ぜて含む。
【００９０】
好ましくは、共重合体（Ａ）の密度の範囲は０．８９０ｇ／ｃｍ３〜０．９０５ｇ／ｃｍ３であり、好ましくは密度の範囲は０．８９５ｇ／ｃｍ３〜０．９０５ｇ／ｃｍ３である。
【００９１】
好ましくは、ポリオレフィン（Ｂ）の密度の範囲は０．９１５ｇ／ｃｍ３〜０．９３５ｇ／ｃｍ３であり、好ましくは密度の範囲は０．９２０ｇ／ｃｍ３〜０．９３０ｇ／ｃｍ３である。
【００９２】
好ましくは、接触層は、バイオ医薬品やフィルムの分解を生じずに、このバイオ医薬品と接触可能な材質から製造されることが望ましい。
【００９３】
さらにまた、接触層自身は密封可能なものでなければならない。この目的のために、０．８７０ｇ／ｃｍ３〜０．９１０ｇ／ｃｍ３の範囲の密度を有する、α−オレフィンとエチレンの共重合体を、ポリオレフィンプラストマの中から選択してもよい。これらの樹脂は、単一サイト触媒作用プロセスまたはチーグラー・ナッタ触媒作用プロセスのいずれかを通して製造される。それらを、特に、少なくとも３個の炭素原子、好ましくは４〜８個の炭素原子を有する一又は複数のα−ポリオレフィン（例、ブト−１−エン、ヘキサ−１−エン、またはオクト−１−エン）とエチレンの共重合体、より好ましくはエチレンとオクテンの共重合体、エチレンとヘキセンの共重合体、エチレンとブテンの共重合体、またはエチレンとプロピレンの共重合体の中から選択してもよい。エチレンとα−オレフィンの共重合体（Ａ）は、より好ましくは、一般にｍＬＬＤＰＥ−Ｃ８と呼ばれる、メタロセン触媒を利用するプロセスから製造されるオクト−１−エンとエチレンの直鎖低密度共重合体である。
【００９４】
適する共重合体（Ａ）は、ダウケミカル社から商品名ＡＦＦＩＮＩＴＹ（登録商標）またはＥＮＧＡＧＥ（登録商標）として、あるいは、ＥｘｘｏｎＭｏｂｉｌ  Ｃｈｅｍｉｃａｌから商品名ＥＸＡＣＴ（登録商標）として販売されている。
【００９５】
接触層の加工を容易にし、その粘着作用を減少させるために、共重合体（Ａ）を、０．９１０ｇ／ｃｍ３〜０．９４０ｇ／ｃｍ３の範囲の密度を有するポリオレフィン（Ｂ）と混合してもよい。重合体（Ｂ）を、オレフィンのホモポリマーまたはコポリマー、好ましくはエチレンのホモポリマーの中から選択してもよい。ポリオレフィン（Ｂ）は、より好ましくは、一般にＬＤＰＥと呼ばれる、エチレンの低密度重合体である。適するポリオレフィン（Ｂ）は、例えば、ＬｙｏｎｄｅｌｌＢａｓｅｌ  Ｉｎｄｕｓｔｒｉｅｓから商品名ＬＵＰＯＬＥＮ（登録商標）（より正確にはＬＵＰＯＬＥＮ（登録商標）２４２６ＨＫ）、または、ダウケミカル社から名称ＤＯＷ  ＬＤＰＥ（登録商標）として販売されている。
【００９６】
接触層の屈曲性、密閉性、および粘着作用は、（Ａ）と（Ｂ）との割合を調整することにより制御することができる。
【００９７】
一つの実施形態では、接触層は、（Ａ）と（Ｂ）との混合物を、質量比（Ｂ）／（Ａ）が９５／５以下、好ましくは５／９５〜９５／５の範囲になるように含む。
【００９８】
屈曲性、密閉性、および粘着作用の間の良い妥協点であって、広い範囲の応用例をカバーするために、質量比（Ｂ）／（Ａ）は、０．２〜５の範囲、好ましくは０．２〜２の範囲にある場合がある。
【００９９】
接触層は、一又は複数の従来的添加剤（ポリマーを保護するために、例えば、酸化防止剤（オクタデシル３−（３，５−ジ−ｔｅｒｔ−ブチル−４−ヒドロキシフェニル）プロピオネート、ペンタエリスリトールテトラキス（３−（３，５−ジ−ｔｅｒｔ−ブチル−４−ヒドロキシフェニル）プロピオネート）、トリス（２，４−ジｔｅｒｔ−ブチルフェニル）ホスファイト、ブチルヒドロキシトルエン、１，３，５トリス（３，５−ジ−ｔｅｒｔ−ブチル−４−ヒドロキシベンジル）−ｓ−トリアジン−２，４，６−（１Ｈ，３Ｈ，５Ｈ）トリオン、エチレンビス［３，３−ビス［３−（１，１−ジメチルエチル）−４−ヒドロキシフェニル］ブタノエート］）、または層の加工性を助長するために、例えば、粘着防止剤（例、二酸化ケイ素、マグネシウムシリケート、炭酸カルシウム、ステアリン酸カルシウム、エチレン−ビス−ステアロアミド、ステアリルエルカミド、ステアルアミド、エルカミド、グリセロールモノステアレート、ステアリン酸亜鉛、もしくはシリコーン））を含んでもよい。好ましくは、添加剤は、ヨーロッパ薬局方６．０、「３．１．３ポリオレフィン」または「３．１．５非経口製剤用および眼科用薬剤用の容器のための添加剤を用いるポリエチレン」の記載に従う。好ましくは、接触層中の添加剤の量は０．５０重量％未満であることが望ましく、好ましくは、０．１０重量％未満、より好ましくは０．０７重量％未満である。
【０１００】
もし、接触層が細胞培地と接触することを意図しているならば、接触層は、流動化剤としてスリップ剤またはフタレートを含むことは望ましくない。なぜなら、これらの添加剤は、層の表面に移動することができて、従って細胞培地に混入してしまう低分子量分子を含む場合があるからである。
【０１０１】
さらにまた、接触層は、全く添加剤を含まないか、さらにγ線照射する際に細胞増殖を減速するか又は遅延する可能性のある分解物を放出する場合がある添加剤を限られた量（好ましくは０．１０重量％未満、より好ましくは０．０７重量％未満）で含むことが望ましい。
【０１０２】
そのような分解物は、酸化防止剤から放出される場合がある。酸化防止剤を用いて、熱、光、不純物（例、触媒残渣）、または力学的負荷により開始される可能性のある重合物分解を阻止する。
【０１０３】
接触層は、好ましくは、全く酸化防止剤を含まないか、酸化防止剤を限られた量、０．３重量％未満（好ましくは、０．１０重量％未満、より好ましくは０．０７重量％未満）で含む。表１に、そのような酸化剤の例を示す。
【０１０４】
【表１−１】
0006585506.tif 000002
【０１０５】
【表１−２】
0006585506.tif 000003
【０１０６】
酸化防止剤は、分解プロセスを停止するのに用いられるメカニズムに依存して、二つの型、つまり、一次的および二次的なものに分類される。細胞増殖を減速または遅延することができる分解物は、一次および二次酸化防止剤（例、フェノール系酸化防止剤またはホスファイト酸化防止剤）から放出される場合がある。
【０１０７】
特に、接触層は、二次酸化防止剤、より好ましくはホスファイト酸化防止剤を全く含まないか、限られた量（好ましくは０．０１重量％未満）で含む。
【０１０８】
接触層の厚さは、１５０〜３００μｍ、好ましくは２００〜２５０μｍ、より好ましくは２２５〜２４５μｍである。
【０１０９】
接触層を押出成形により製造してもよい。好ましくは、接触層を細胞培地に対して不活性化するためにシリコーンを使用することなしに、多層フィルムの他の層とともに鋳造・押出成形により、接触層を製造する。
【０１１０】
本発明の範囲でないのは、多層フィルムが、
コア層および外層を含み、
前記コア層が、２５〜４５モル％の範囲のエチレン含有量を有するエチレンビニルアルコール共重合体から構成され、
前記外層が、一般に超低密度ポリエチレンと呼ばれる、エチレン・α−オレフィン共重合体、特に、エチレン−ブテン−１共重合体のようなポリオレフィンから構成されるものである。
【０１１１】
上記層の多層フィルムへの加工は、当業者に周知の標準的押出成形技術（押出成形または同時押出成形（例、鋳造もしくはブロー押出成形、押出コーティング、押出コーティングおよび積層、またはその組み合わせ）を含むもの）により、例えば、少なくとも二つの層を同時押出成形し、その後、別の層上にコーティングすることにより、あるいは、少なくとも二つの層を同時押出成形し、別の層を押出成形し、その後、同時押出成形した層と押出成形した層を一緒にコーティングおよび積層することにより行う。
【０１１２】
好ましくは、多層フィルムを、鋳造・同時押出成形プロセスにより製造する。
【０１１３】
本発明の他の目的は、従って、上記多層フィルムを製造する方法であって、接触層、第一連結層、コア層、第二連結層、および外層を鋳造・同時押出成形する工程を含む方法である。
【０１１４】
抽出され得る物質を許容できないレベルへと増加させる可能性のあるスリップ剤および他の低分子量添加剤を使用せずに、前記方法を実施することが望ましい。
【０１１５】
本発明の多層フィルムは、２Ｄポーチまたは３Ｄポーチを含む、単回使用ポーチの製造に特に適している。
【０１１６】
本発明の他の目的は、従って、壁が上記多層フィルムを含む単回使用ポーチである。
【０１１７】
この目的のために、多層フィルムの厚さは、２００〜５００μｍ、好ましくは３００〜４５０μｍ、より好ましくは３５０〜４５０μｍである。
【０１１８】
本発明の多層フィルムは、各種力学的負荷に耐えることができて、従って、幅広い用途、例えば、撹拌モードに関わらず、液／液撹拌または固／液撹拌のいずれかによる溶液の調製用、２Ｄまたは３Ｄポーチ中の流体の保存または運搬用、大小両方の容量用のバイオリアクター中で使用可能とされる。
【０１１９】
そのようなポーチを、当業者に周知の標準的技術に従って製造してもよい。
【０１２０】
本発明を、今から、以下の実施例でさらに説明する。これらの実施例は、本発明を説明するために提供されるものであり、本発明を限定するように見なされるべきでは決してない。
【実施例】
【０１２１】
実施例１：多層フィルム
厚さ４００μｍの多層フィルムを、本発明の教義に従って調製および同時押出成形した。その多層フィルムは、
厚さ１００μｍの外層であって、０．９３６ｇ／ｃｍ３の密度を有する９８重量％のＬＬＤＰＥ−Ｃ６および２重量％の粘着防止樹脂を含むもの、
厚さ２５μｍのコア層であって、３８％モルのエチレン含有量を有する９５重量％のＥＶＯＨおよび０．９５０ｇ／ｃｍ３の密度を有する５重量％のＰＥアイオノマ−亜鉛を含むもの、
厚さ２３５μｍの接触層であって、０．９０２ｇ／ｃｍ３の密度を有する６８重量％のｍＬＬＤＰＥ−Ｃ８、０．９２３ｇ／ｃｍ３の密度を有する３０重量％の添加剤不含有ＬＤＰＥ、および２重量％の粘着防止樹脂を含むもの、
前記接触層と前記コア層の間の第一連結層であって、０．９０２ｇ／ｃｍ３の密度の７０重量％のｍＬＬＤＰＥ−Ｃ８および３０重量％のＬＬＤＰＥ−ＭＡＨを含むもの、
前記接触層と前記コア層の間の第二連結層であって、その連結層が、０．９０２ｇ／ｃｍ３の密度の７０重量％のｍＬＬＤＰＥ−Ｃ８および３０重量％のＬＬＤＰＥ−ＭＡＨを含むもの、を有する。
ＬＬＤＰＥ−Ｃ６＝エチレンとヘキセンの直鎖低密度共重合体。
ＥＶＯＨ＝エチレンビニルアルコール重合体。
ＰＥアイオノマ−亜鉛＝カルボキシレート基が亜鉛カチオンと結合しているエチレンアイオノマ−のアクリル酸共重合体。
ｍＬＬＤＰＥ−Ｃ８＝メタロセン触媒を利用するプロセスから製造されるオクト−１−エンおよびエチレンの直鎖低密度共重合体。
ＬＬＤＰＥ−ＭＡＨ＝無水マレイン酸をグラフトしたエチレンの直鎖低密度共重合体。
ＬＤＰＥ＝エチレンの低密度重合体。
【０１２２】
実施例２：力学的負荷試験
２．１．軌道運動する撹拌テーブル
実施例１の多層フィルム（フィルムＮｏ．１）で製造された２Ｄポーチ（１０リットルの容量を有するもの）に、１０リットルの水を充填し、軌道運動する撹拌テーブル上に設置した。撹拌速度は１４０ｒｐｍとした。試験は、流体がポーチ外に漏れ出るまで行なった。漏れは１．１時間後に発生した（標準偏差＝０．３）。
【０１２３】
コア層が１．１２ｇ／ｃｍ３の密度を有する耐屈曲−亀裂性ＥＶＯＨを含む以外はフィルムＮｏ．１のものと同じ多層フィルム（フィルムＮｏ．２）で製造された同等の２Ｄポーチを、同一条件下で試験した。漏れは１．５時間後に発生した（標準偏差＝０．３）。
【０１２４】
外層が０．９０２ｇ／ｃｍ３の密度を有する３０重量％のｍＬＬＤＰＥ−Ｃ８、０．９３６ｇ／ｃｍ３の密度を有する６８重量％のＬＬＤＰＥ−Ｃ６、および２重量％の粘着防止樹脂を含む以外はフィルムＮｏ．２のものと同じ多層フィルム（フィルムＮｏ．３）で製造された同等の２Ｄポーチを、同一条件下で試験した。漏れは２．１時間後に発生した（標準偏差＝０．７）。
【０１２５】
この実施例は、コア層に耐屈曲−亀裂性ＥＶＯＨを使用すると、フィルムが力学的負荷に、より耐性になることを示す（漏れまでの時間が、３６％増加する）。
【０１２６】
この実施例がさらに示すのは、外層に低密度（０．８７０ｇ／ｃｍ３〜０．９１０ｇ／ｃｍ３の範囲、特に０．９０２ｇ／ｃｍ３）のα−オレフィンから、それよりは密度の高いポリオレフィンとエチレンの共重合体を添加すると、フィルムが力学的負荷に、さらに耐性となることである（漏れまでの時間が、４０％増加する）。
【０１２７】
コア層に耐屈曲−亀裂性のＥＶＯＨを使用すること及び外層に低密度のα−オレフィンとエチレンの共重合体を添加することにより、漏れが発生するまでの時間が９０％増加する。
【０１２８】
２．２．揺動
上記したように、フィルムＮｏ．１、フィルムＮｏ．２、およびフィルムＮｏ．３で製造した容量２００リットルの３種類のポーチに、１００リットルの水を充填し、速度２０ｒｐｍおよび角度１０度にて動かした。試験は２１日間実施した。
【０１２９】
フィルムＮｏ．１で製造したポーチに関しては、漏れは５日後に発生した。
フィルムＮｏ．２およびＮｏ．３で製造したポーチに関しては、漏れは２１日後にも発生しなかった。
【０１３０】
この実施例は、実施例２．１で得られた結果を確証する。